(57)【要約】【課題】紐の自重で経時的に紐が伸びてしまわず、効果も持続する殺虫効果が大きい殺虫ロープを提供すること。【解決手段】芯線の周りに、ジメチルジクロロビニルホスフェートまたはジエチルジクロロビニルホスフェートと熱可塑性樹脂とからなる殺虫剤組成物層を有する殺虫ロープ。【選択図】図１
2007182413.tif 000002
【特許請求の範囲】
【請求項１】
芯線の周りに、ジメチルジクロロビニルホスフェートまたはジエチルジクロロビニルホスフェートと熱可塑性樹脂とからなる殺虫剤組成物層を有する殺虫ロープ。
【請求項２】
芯線の引張り強度が２ｇ／ｄ以上である請求項１記載の殺虫ロープ。
【請求項３】
芯線が熱可塑性樹脂からなる芯線である請求項１または請求項２記載の殺虫ロープ。
【請求項４】
芯線の熱可塑性樹脂がポリプロピレンまたはポリアミドである請求項３記載の殺虫ロープ。
【請求項５】
殺虫剤組成物層殺虫剤組成物層が発泡している請求項１〜４記載の殺虫ロープ。
【発明の詳細な説明】
【技術分野】
【０００１】  本発明は、殺虫効果が大きい殺虫ロープに関するものである。
【背景技術】
【０００２】  温室、ビニールハウスなどにおいて、花、野菜、果実などを栽培する場合、害虫による被害を防止するために、殺虫剤を噴霧が行われる。しかし、殺虫剤の噴霧は作業者に殺虫剤液滴が付着したり、殺虫剤を作業者が吸い込んでしまう危険性があり、防備を厳重にする必要がある。このため、殺虫剤を徐々に蒸散する殺虫プレートを吊り下げる方法も行われている。しかし、この方法は多数の殺虫プレートを一つ一つ吊り下げる必要があるので、作業が煩雑であり、作業時間もかかる欠点がある。【０００３】  このため、植物精油のエキス、ｃａｐｓｉｃｕｍエキス、ガーリックエキス等を含浸させた麻、椰子・麻不織布、龍須草等の有機繊維よりなる防虫用ロープが提案されている（特許文献１）。
しかし、防虫用ロープに含浸したハーブのエキス等から発せられる刺激性の異臭により、害虫に忌避作用を与えようとするものであり、その効果も弱いものである。また、麻等の有機繊維にハーブのエキス等を含浸させたものであるから、効果の持続性も短期的である。
また、ジメチル−２・２−ジクロロビニルホスフェート、ジメチル−１・２−ジブロ−２・２−ジクロロビニルホスフェート、ジエチル−２・２−ジクロロビニルホスフェートその他の揮発性殺虫剤をこれと和合性の有機担体と混合し加熱融和して紐状に固化した蒸散性紐状殺虫剤成形物が提案されている（特許文献２）。
しかし、単に紐状にしただけであるため、紐状物を張り巡らせたときに、紐の自重で経時的に紐が伸びてしまう欠点があり、実用上問題があり、用いられていない。
【特許文献１】特開２００２−２２０３０６号公報
【特許文献２】実公昭４７−２７６７０号公報
【発明の開示】
【発明が解決しようとする課題】
【０００４】  本発明は、紐の自重で経時的に紐が伸びてしまわず、効果も持続する殺虫効果が大きい殺虫ロープを提供することを課題とする。
【課題を解決するための手段】
【０００５】  請求項１記載の殺虫ロープは、芯線の周りに、ジメチルジクロロビニルホスフェートまたはジエチルジクロロビニルホスフェートと熱可塑性樹脂とからなる殺虫剤組成物層を有するものである。
請求項２記載の殺虫ロープは、請求項１記載の殺虫ロープにおいて、芯線の引張り強度が２ｇ／ｄ以上とした。
請求項３記載の殺虫ロープは、請求項１または請求項２記載の殺虫ロープにおいて、芯線を熱可塑性樹脂からなる芯線とした。
請求項４記載の殺虫ロープは、請求項３記載の殺虫ロープにおいて、芯線の熱可塑性樹脂をポリプロピレンまたはポリアミドとした。
請求項５記載の殺虫ロープは、請求項１〜請求項４記載の殺虫ロープにおいて、殺虫剤組成物層殺虫剤組成物層を発泡させた。
【発明の効果】
【０００６】  紐の自重で経時的に紐が伸びてしまわず、効果も持続する殺虫効果が大きい殺虫ロープが提供される。多数の殺虫プレートを一つ一つ吊り下げる必要もなく、設置作業や回収作業が簡単であり、作業時間もかからない。
【発明を実施するための最良の形態】
【０００７】  本発明の殺虫ロープに使用される芯線は、引張り強度が２ｇ／ｄ以上であることが好ましく、３〜６ｇ／ｄであることが更に好ましい。引張り強度が２ｇ／ｄ未満であると、経時的に垂れ下がってしまう。
芯線の断面形状は円形、楕円形、多角形など特に制限はなく、単線でも撚り線でもよい。
芯線の径は０．５〜５ｍｍが好ましく、１〜３ｍｍが更に好ましい。
芯線の素材は、金属、ガラス、天然繊維、合成樹脂などが使用でき、特に限定されないが、殺虫剤組成物層の材質、構造、製造方法によっての制約がある。例えば、殺虫剤組成物層と芯線とが共押出法により製造される多層構造である場合は、芯線の素材は共押し可能な熱可塑性樹脂であり、電線被覆押出成形法により製造される多層構造の場合は、金属、天然繊維、ガラス繊維、炭素繊維、成形温度において軟化しない熱可塑性樹脂や熱硬化性樹脂などの合成樹脂などとなる。
芯線を構成する熱可塑性樹脂としては特に制限はなく、ポリエチレンやポリプロピレンなどのポリオレフィン、ポリエステル、ポリアミド、塩素系樹脂等が挙げられ、中でもポリプロピレン、ポリアミドが好ましい。【０００８】    本発明に使用される殺虫剤はジメチルジクロロビニルホスフェートまたはジエチルジクロロビニルホスフェートである。殺虫剤には多数の種類があるが、殺虫効果、熱可塑性樹脂との相溶性などの点から、ジメチルジクロロビニルホスフェートまたはジエチルジクロロビニルホスフェートが最適である。【０００９】  本発明の殺虫剤組成物層を構成する熱可塑性樹脂としては、押出成形が可能な熱可塑性樹脂であれば特に制限はなく、ポリオレフィン、ポリエステル、ポリアミド、塩素系樹脂等が挙げられ、中でも塩素系樹脂が好ましい。【００１０】  ポリオレフィンとしては、例えば、直鎖状低密度ポリエチレン、高圧法低密度ポリエチレン、高密度ポリエチレン等のエチレンの単独重合体またはエチレンと炭素数３〜１２のα−オレフィンとの共重合体；エチレン−酢酸ビニル共重合体、エチレン−アクリル酸エチル共重合体、エチレン−メチルメタアクリレート共重合体、エチレン−アクリル酸エチル−無水マレイン酸三元共重合体等のエチレン系共重合体；ポリプロピレン、プロピレン−エチレン共重合体、ポリブテン−１、ポリ４−メチルペンテン−１等が挙げられる。これらのポリオレフィンは、単独で用いてもよいし、２種以上を組み合わせて用いてもよい。以下に述べるポリエステル、ポリアミド、塩素系樹脂においても同様に、単独で用いてもよいし、２種以上を組み合わせて用いてもよい。【００１１】  ポリエステルとしては、例えば、エチレングリコール、プロピレングリコール、１，４−ブタンジオール、ネオペンチルグリコール、ヘキサンメチレングリコール等の脂肪族グリコール、ビスフェノール等の芳香族ジヒドロキシ化合物と、テレフタル酸、イソフタル酸、２，６−ナフタリンジカルボン酸等の芳香族ジカルボン酸、シュウ酸、コハク酸、アジピン酸、セバチン酸、ウンデカジカルボン酸等の脂肪族ジカルボン酸またはそれらの無水物とから形成されるポリエステル、３−ヒドロキシ酪酸の単独重合体からなるポリエステル、３−ヒドロキシ酪酸と他のオキシ脂肪酸との共重合体ポリエステル、ポリ乳酸系樹脂、ポリカプロラクトン系樹脂等が挙げられる。  これらのポリエステルは、少量のトリオール、トリカルボン酸のような３価以上のポリヒドロキシ化合物、ポリカルボン酸、ジイソシアナート、オキサゾリン、ジエポキシ化合物等で変性されていてもよい。これらのうち、ポリエチレンテレフタレート、ポリブチレンテレフタレート、ポリ乳酸、脂肪族グリコールと脂肪族ジカルボン酸を主成分とする脂肪族ポリエステルが好適である。【００１２】  ポリアミドとしては、例えば、ポリアミド６、ポリアミド６Ｔ、ポリアミド１２、ポリアミド１１、ポリアミド６，６、ポリアミド６，１０、ポリアミド６，１２、ポリアミド７、ポリアミド８、ポリアミド９、ポリアミド６１２、ポリアミドＭＸＤ６等が挙げられる。これらのうち、ポリアミド６、ポリアミド６，６が好適である。【００１３】  塩素系樹脂としては、例えば、ポリ塩化ビニル系樹脂、ポリ塩化ビニリデン系樹脂、塩素化ポリオレフィン等が挙げられる。
ポリ塩化ビニル系樹脂は、塩化ビニルを単独重合または塩化ビニルと塩化ビニルと共重合し得る他種のモノマーを共重合することによって製造され、他種のモノマーとしては、塩化ビニリデン、エチレン、酢酸ビニル、アクリロニトリル、（メタ）アクリル酸および無水マレイン酸ならびにそれらのエステル等が挙げられる。【００１４】  本発明の殺虫剤組成物層は発泡していることが好ましい。発泡倍率は、特に制限はないが、２倍〜１５倍が好ましい。発泡させることにより、表面積を増大させて殺虫効果を高めることができる。発泡は、化学的発泡剤あるいは物理的発泡剤を含む殺虫剤組成物を成形することによって製造することができる。【００１５】  本発明の殺虫ロープには、通常、熱可塑性樹脂の押出成形品に用いられている各種添加剤、例えば、酸化防止剤、紫外線吸収剤、滑剤、帯電防止剤、防曇剤、造核剤、難燃剤、着色剤、透明化剤、金属不活性化剤、フィラー等を、本発明の目的を損なわない範囲で添加することができる。【００１６】  本発明の殺虫ロープは、芯線の周りに殺虫剤組成物層を巻きつけてもよいが、被覆用のクロスヘッドダイを用いた押出成形法、共押出成形法などにより効率よく製造することができる。
被覆用のクロスヘッドダイを用いた押出成形法は、芯線をクロスヘッドダイに送り込み、ダイ内で押出機から押出された殺虫剤組成物を芯線の周囲に融着する方法である。
また、共押出成形法は、芯線の素材である共押し可能な熱可塑性樹脂と、ジメチルジクロロビニルホスフェートまたはジエチルジクロロビニルホスフェートと熱可塑性樹脂とからなる殺虫剤組成物とを別々の押出機に供給してそれぞれの熱可塑性樹脂の融点以上で溶融させ、複合ダイから線状に吐出させる方法である。場合によっては、接着性樹脂を他の押出機から供給して３層構造にしたり、回転ダイを用いてネット状に成形することもできる。
共押出成形後は延伸を行うことにより、強度を上げることができる。延伸倍率に特に限定はないが、２〜１０倍が好ましく、３〜５倍が特に好ましい。延伸倍率が２倍未満では、用途によっては強度が不足し、延伸倍率が１０倍を超えると、芯線と殺虫剤組成物層間において層間剥離を起こしやすくなる。
【実施例】
【００１７】  以下、実施例、比較例に基づいて、本発明を詳細に説明する。【００１８】  （実施例１）
新第一塩ビ社製ポリ塩化ビニル１００重量部とジメチルジクロロビニルホスフェート１６重量部とをヘンシェルミキサーにて混合し、芯線として引張り強度が４ｇ／ｄ、直径２ｍｍのポリアミド製ロープを用い、クロスヘッドダイを装着した池貝鉄工社製６５ｍｍφ押出成形機にて１３０℃の成形温度で芯線の周囲に４ｍｍの殺虫剤組成物層を有する直径１０ｍｍφの殺虫ロープを成形した。
この殺虫ロープを高さ３０ｃｍ、長さ１００ｍでレタスのビニールハウスに２ｍ間隔で張り巡らした。ロープを張るだけであるため、作業性は非常に楽であった。コナガ、ヨトウムシ、アブラムシ等の発生は９０日間全く見られず、ロープの撓みも見られなかった。【００１９】  （比較例１）
単位長さあたりの殺虫剤層の重量は実施例１と同じとし、芯線を用いずに直系１０ｍｍφのロープを成形した。この殺虫ロープを実施例１と同様にビニールハウスに張り巡らした。作業性は良好であったが、３０日間置いておくとロープが垂れ下がってしまった。
【産業上の利用可能性】
【００２０】  農業分野において、害虫による被害を防止するために利用可能である。
【図面の簡単な説明】
【００２１】
【図１】殺虫ロープ
【符号の説明】
【００２２】１    芯線
２    殺虫剤組成物層
【図１】
2007182413.tif 000003